(57)【要約】【課題】タッチパネルタッチパネル一体型情報表示装置において界面反射が生じやすい部位に反射防止対策を施すことにより、視認性を向上させたタッチパネル一体型情報表示装置を提供する。【解決手段】情報を表示する表示装置１２と、表示装置１２に情報を入力するタッチパネル１３とを一体配置して成るタッチパネル一体型情報表示装置１１における、タッチパネル１３の最表面には、２層構造の反射防止膜１９が形成されており、視認性が向上している。【選択図】図３
2007310489.tif 000002
【特許請求の範囲】
【請求項１】
情報を表示する表示装置と、前記表示装置に情報を入力するタッチパネルとを一体配置して成るタッチパネル一体型情報表示装置であって、
前記タッチパネルの最表面に反射防止膜を形成したことを特徴とするタッチパネル一体型情報表示装置。
【請求項２】
情報を表示する表示装置と、前記表示装置に情報を入力するタッチパネルとを一体配置して成るタッチパネル一体型情報表示装置であって、
前記表示装置の表示面側透明電極の膜厚を４０ｎｍ以下にしたことを特徴とするタッチパネル一体型情報表示装置。
【請求項３】
情報を表示する表示装置と、前記表示装置に情報を入力するタッチパネルとを一体配置して成るタッチパネル一体型情報表示装置であって、
前記表示装置の表示面側透明電極上に屈折率１．４５〜１．６５、膜厚２０〜１５０ｎｍの薄膜を形成したことを特徴とするタッチパネル一体型情報表示装置。
【請求項４】
情報を表示する表示装置と、前記表示装置に情報を入力するタッチパネルとを一体配置して成るタッチパネル一体型情報表示装置であって、
前記表示装置の表示面側基板および表示面側透明電極間に膜厚４０〜１００ｎｍの酸化チタン膜を形成したことを特徴とするタッチパネル一体型情報表示装置。
【請求項５】
前記情報を表示する表示装置を構成する情報表示用パネルが、少なくとも一方が透明な対向する２枚の基板の間に、帯電性を有する表示用有色粒子から成る表示媒体を封入し、基板内に発生させた電界により表示媒体を移動させて画像等の情報を表示するようにしたものであることを特徴とする請求項１〜４の何れか１項に記載のタッチパネル一体型情報表示装置。
【発明の詳細な説明】
【技術分野】
【０００１】
本発明は、情報を表示する表示装置と、前記表示装置に情報を入力するタッチパネルとを備えるタッチパネル一体型情報表示装置に関するものである。
【背景技術】
【０００２】
タッチパネル一体型情報表示装置の従来例としては、例えば図８に示すように、表示装置５１と、抵抗膜式タッチパネル５２とを一体配置したものがある。上記抵抗膜式タッチパネル５２は、フィルム（例えば高分子フィルム）より成る上部基板５３と、上部基板５３に形成された上部透明電極５４と、図示しない下部基板に形成された下部透明電極５５と、上部透明電極５４および下部透明電極５５間に配置されるスペーサ５６と、上部基板５４上に積層されたハードコート５７等から成る（例えば特許文献１参照）。
【特許文献１】特開２００４−４５５１８号公報
【発明の開示】
【発明が解決しようとする課題】
【０００３】
上記従来例のタッチパネル一体型情報表示装置に用いられている抵抗膜式タッチパネルは、電極界面の反射が大きいため、表示装置の前面に抵抗膜式タッチパネルを一体積層して構成したタッチパネル一体型情報表示装置は、界面同士の反射が大きくなるので、視認性を向上させる必要がある。
【０００４】
本発明は、タッチパネル一体型情報表示装置において界面反射が生じやすい部位に反射防止対策を施すことにより、視認性を向上させたタッチパネル一体型情報表示装置を提供することを目的とする。
【課題を解決するための手段】
【０００５】
上記目的を達成するため、本発明の請求項１のタッチパネル一体型情報表示装置は、情報を表示する表示装置と、前記表示装置に情報を入力するタッチパネルとを一体配置して成るタッチパネル一体型情報表示装置であって、前記タッチパネルの最表面に反射防止膜を形成したことを特徴とする。
【０００６】
上記目的を達成するため、本発明の請求項２のタッチパネル一体型情報表示装置は、情報を表示する表示装置と、前記表示装置に情報を入力するタッチパネルとを一体配置して成るタッチパネル一体型情報表示装置であって、前記表示装置の表示面側透明電極の膜厚を４０ｎｍにしたことを特徴とする。
【０００７】
上記目的を達成するため、本発明の請求項３のタッチパネル一体型情報表示装置は、情報を表示する表示装置と、前記表示装置に情報を入力するタッチパネルとを一体配置して成るタッチパネル一体型情報表示装置であって、前記表示装置の表示面側透明電極上に屈折率１．４５〜１．６５、膜厚２０〜１５０ｎｍの薄膜を形成したことを特徴とする。
【０００８】
上記目的を達成するため、本発明の請求項４のタッチパネル一体型情報表示装置は、情報を表示する表示装置と、前記表示装置に情報を入力するタッチパネルとを一体配置して成るタッチパネル一体型情報表示装置であって、前記表示装置の表示面側基板および表示面側透明電極間に膜厚４０〜１００ｎｍの酸化チタン膜を形成したことを特徴とする。
【０００９】
本発明のタッチパネル一体型情報表示装置においては、前記情報を表示する表示装置を構成する情報表示用パネルとしては、少なくとも一方が透明な対向する２枚の基板の間に、帯電性を有する表示用有色粒子から成る表示媒体を封入し、基板内に発生させた電界により表示媒体を移動させて画像等の情報を表示するようにしたものを好適に用いることができる。
【発明の効果】
【００１０】
上記構成の本発明の請求項１のタッチパネル一体型情報表示装置によれば、情報を表示する表示装置と、前記表示装置に情報を入力するタッチパネルとを一体配置して成るタッチパネル一体型情報表示装置において、界面反射が生じやすい部位である前記タッチパネルの最表面には、反射防止膜が形成されているので、コントラストの低下が効果的に防止されることになる。したがって、視認性を向上させたタッチパネル一体型情報表示装置を提供することができる。
【００１１】
上記構成の本発明の請求項２のタッチパネル一体型情報表示装置によれば、情報を表示する表示装置と、前記表示装置に情報を入力するタッチパネルとを一体配置して成るタッチパネル一体型情報表示装置において、界面反射が生じやすい部位である前記表示装置の表示面側透明電極は膜厚を４０ｎｍ以下と薄くしてあるので、コントラストの低下が効果的に防止されることになる。したがって、視認性を向上させたタッチパネル一体型情報表示装置を提供することができる。
【００１２】
上記構成の本発明の請求項３のタッチパネル一体型情報表示装置によれば、情報を表示する表示装置と、前記表示装置に情報を入力するタッチパネルとを一体配置して成るタッチパネル一体型情報表示装置において、界面反射が生じやすい部位である前記表示装置の表示面側透明電極上には、屈折率１．４５〜１．６５、膜厚２０〜１５０ｎｍの薄膜が形成されているので、コントラストの低下が効果的に防止されることになる。したがって、視認性を向上させたタッチパネル一体型情報表示装置を提供することができる。
【００１３】
上記構成の本発明の請求項４のタッチパネル一体型情報表示装置によれば、情報を表示する表示装置と、前記表示装置に情報を入力するタッチパネルとを一体配置して成るタッチパネル一体型情報表示装置において、界面反射が生じやすい部位である前記表示装置の表示面側基板および表示面側透明電極間には、膜厚４０〜１００ｎｍの酸化チタン膜が形成されているので、コントラストの低下が効果的に防止されることになる。したがって、視認性を向上させたタッチパネル一体型情報表示装置を提供することができる。
【００１４】
上記構成の本発明の請求項５のタッチパネル一体型情報表示装置によれば、帯電粒子駆動型表示装置のように、表示媒体からの反射光を視認するような表示装置において特に重要な反射光の損失が抑えられるので、コントラストの低下が効果的に防止されることになる。したがって、視認性を向上させたタッチパネル一体型情報表示装置を提供することができる。
【発明を実施するための最良の形態】
【００１５】
以下、本発明を実施するための最良の形態を図面に基づき詳細に説明する。
【００１６】
図１は本発明のタッチパネル一体型情報表示装置の使用例を示す図である。本発明のタッチパネル一体型情報表示装置１１は、情報を表示する表示装置１２と、情報を入力するタッチパネル１３とを備え、表示装置１２の前面にタッチパネル１３が一体配置されている。
上記表示装置１２としては、少なくとも一方が透明な対向する２枚の基板の間に、帯電性を有する表示用有色粒子から成る表示媒体を封入し、基板内に発生させた電界により表示媒体を移動させて画像等の情報を表示するようにした、パッシブ駆動もしくはアクティブ駆動される帯電粒子駆動型の表示装置を用いることができるが、これに限定されない。上記タッチパネル１３としては、位置検出機能および書込入力機能を有する光透過性を有するものを用いることができ、例えば抵抗膜方式のタッチパネルを用いることができる。この抵抗膜方式のタッチパネルの詳細構成については、例えば、特開２００３−３４８６０号公報を参照のこと。
【００１７】
次に、本発明のタッチパネル一体型情報表示装置で表示装置に用いる帯電粒子駆動型の情報表示用パネルの構成の一例について説明する。この帯電粒子駆動型の情報表示用パネルは、それぞれ異なる帯電特性を有する２色の表示用有色粒子でそれぞれ構成される２色の表示媒体を、少なくとも一方が透明な基板間の隔壁によって仕切られた複数のセル内に封入する構造を有している。２枚の基板間に封入した表示媒体に電界が付与されると、付与された電界方向に沿って、帯電した表示媒体が電界による力やクーロン力などによって引き寄せられ、表示媒体が電界方向の変化によって移動方向を変えることにより、情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１８】
本発明のタッチパネル一体型情報表示装置で表示装置に例えば用いる情報表示用パネルの原理的構成を図２（ａ），（ｂ）に基づき説明する。
図２（ａ）に示す例では、少なくとも１種以上の粒子から構成される光学的反射率および帯電特性の異なる少なくとも２種以上の表示媒体３（ここでは表示用白色粒子３Ｗａの粒子群からなる白色表示媒体３Ｗと表示用黒色粒子３Ｂａの粒子群からなる黒色表示媒体３Ｂを示す）を、基板１に設けた電極５と基板２に設けた電極６との間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図２（ａ）に示す例では、基板１、２の間に例えば格子状に隔壁４を設けセルを形成している。また、図２（ａ）において、手前にある隔壁は省略している。電極は、基板の外側に設けても、基板内部に埋め込むように設けてもよい。
図２（ｂ）に示す例では、少なくとも１種以上の粒子から構成される光学的反射率および帯電性を有する１種の表示媒体３（ここでは表示用白色粒子３Ｗａの粒子群からなる白色表示媒体３Ｗを示す）を、基板１に設けた電極５と基板２に設けた電極６との間に電圧を印加することにより発生する電界に応じて、基板１、２と平行方向に移動させ、白色表示媒体３Ｗを観察者に視認させて白色の表示を行うか、あるいは、電極６または基板１の色を観察者に視認させて電極６または基板１の色の表示を行っている。なお、図２（ｂ）に示す例では、基板１、２の間に例えば格子状の隔壁４を設けセルを形成している。また、図２（ｂ）において、手前にある隔壁は省略している。基板の電極は、基板の外側に設けても、基板内部に埋め込むように設けてもよい。
【００１９】
次に、本発明のタッチパネル一体型情報表示装置の各種構成例を図３〜図６に基づき説明する。
【００２０】
図３に示すタッチパネル一体型情報表示装置は、反射防止対策をタッチパネル側に施したものである。すなわち、図３のタッチパネル一体型情報表示装置におけるタッチパネル１３は、抵抗膜方式のタッチパネルとして構成されており、フィルム（例えば高分子フィルム）より成る上部基板１４と、上部基板１４に形成された上部透明電極１５と、図示しない下部基板（表示装置１２の表示面側透明基板が兼用している）に形成された下部透明電極１６と、上部透明電極１５および下部透明電極１６間に配置されるスペーサ（例えばドットスペーサ）１７と、上部基板１４上に積層されたハードコート１８と、ハードコート１８上に積層された１層以上の反射防止膜１９等から成る。上記反射防止膜１９としては、例えば、ハードコート１８上に積層された、屈折率１．７、膜厚８０ｎｍの薄膜１９ａと、薄膜１９ａ上に積層された、屈折率１．４、膜厚９０ｎｍの薄膜１９ｂとから成る２層構造の反射防止膜を用いるものとする。
【００２１】
図３に示す本発明のタッチパネル一体型情報表示装置によれば、表示装置１２およびタッチパネル１３を一体配置して成るタッチパネル一体型情報表示装置において、界面反射が生じやすい部位であるタッチパネル１３の最表面には、２層構造の反射防止膜１９が形成されているので、白反射率が向上し、コントラストの低下が効果的に防止されることになる。したがって、視認性を向上させたタッチパネル一体型情報表示装置となる。
【００２２】
図４に示す本発明のタッチパネル一体型情報表示装置は、反射防止対策を表示装置側に施したものである。すなわち、図４のタッチパネル一体型情報表示装置における表示装置１２は、帯電粒子駆動型の情報表示用パネルとして構成されており、表示面側透明基板である基板２（例えばガラス基板）上に形成される表示面側透明電極６として、従来の透明電極よりも膜厚が薄いもの（例えば、膜厚４０ｎｍ以下のもの）を用いている。
【００２３】
図４に示す本発明のタッチパネル一体型情報表示装置によれば、表示装置１２およびタッチパネル１３を一体配置して成るタッチパネル一体型情報表示装置において、界面反射が生じやすい部位である表示装置１２の表示面側透明電極は膜厚を４０ｎｍ以下と薄くしているので、白反射率が向上し、コントラストの低下が効果的に防止されることになる。したがって、視認性を向上させたタッチパネル一体型情報表示装置となる。
【００２４】
図５に示す本発明のタッチパネル一体型情報表示装置は、反射防止対策を表示装置側に施したものである。すなわち、図５のタッチパネル一体型情報表示装置における表示装置１２は、帯電粒子駆動型の情報表示用パネルとして構成されており、表示面側透明基板である基板（例えばガラス基板）２上に形成される表示面側透明電極６上に、屈折率１．４５〜１．６５、膜厚２０〜１５０ｎｍの薄膜（例えば有機膜）２０が積層されている。
【００２５】
図５に示す本発明のタッチパネル一体型情報表示装置によれば、表示装置１２およびタッチパネル１３を一体配置して成るタッチパネル一体型情報表示装置において、界面反射が生じやすい部位である表示装置１２の表示面側透明電極上には、屈折率１．４５〜１．６５、膜厚２０〜１５０ｎｍの薄膜２０が形成されているので、白反射率が向上し、コントラストの低下が効果的に防止されることになる。したがって、視認性を向上させたタッチパネル一体型情報表示装置となる。
【００２６】
図６に示す本発明のタッチパネル一体型情報表示装置は、反射防止対策を表示装置側に施したものである。すなわち、図６のタッチパネル一体型情報表示装置における表示装置１２は、帯電粒子駆動型の情報表示用パネルとして構成されており、表示面側透明基板である基板（例えばガラス基板）２および表示面側透明電極６間には、膜厚４０〜１００ｎｍの酸化チタン膜２１が形成されている。
【００２７】
図６に示す本発明のタッチパネル一体型情報表示装置によれば、表示装置１２およびタッチパネル１３を一体配置して成るタッチパネル一体型情報表示装置において、界面反射が生じやすい部位である表示装置１２の表示面側透明基板である基板２および表示面側透明電極間６には、膜厚４０〜１００ｎｍの酸化チタン膜２１が形成されているので、白反射率が向上し、コントラストの低下が効果的に防止されることになる。したがって、視認性を向上させたタッチパネル一体型情報表示装置となる。
【００２８】
なお、上記図３〜図６に示す反射防止対策は、２つ以上を組み合わせることが可能であり、その場合、反射防止に関する相乗効果が得られる。
【００２９】
以下、本発明のタッチパネル一体型情報表示装置で表示装置に例えば用いる情報表示用パネルを構成する各部材について説明する。
【００３０】
基板については、表示面側基板はパネル外側から表示媒体の色が確認できる透明な基板であり、可視光の透過率が高くかつ耐熱性の良い材料が好適である。背面側基板は透明でも不透明でもかまわない。上記基板としては、ガラスやセラミックス等の無機系基板や、ポリエチレンテレフタレート（ＰＥＴ）、ポリエチレンテレナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系基板を用いることが可能である。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００３１】
基板に設ける電極の電極形成材料としては、アルミニウム、銀、ニッケル、銅、金等の金属類や酸化インジウム錫（ＩＴＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した表示面側基板に設ける電極と同様であるが、透明である必要はない。なお、この場合の外部電圧入力は、直流あるいは交流を重畳しても良い。
【００３２】
基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図７に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示状態の鮮明さが増す。
ここで、隔壁の形成方法を例示すると、金型転写法、スクリーン印刷法、サンドブラスト法、フォトリソ法、アディティブ法が挙げられる。いずれの方法もこの発明の書込機能付き情報表示装置に表示装置として搭載する情報表示用パネルに好適に用いることができるが、これらのうち、レジストフィルムを用いるフォトリソ法や金型転写法が好適に用いられる。
【００３３】
次に、本発明で表示装置に用いる情報表示用パネルにおいて表示媒体を構成する表示用有色粒子（以下、粒子ともいう）について説明する。表示用有色粒子は、そのまま該表示用有色粒子だけで構成して表示媒体としたり、その他の粒子と合わせて構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００３４】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３５】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３６】
着色剤としては、以下に例示するような、有機または無機の各種、各色の顔料、染料が使用可能である。
【００３７】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３８】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３９】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００４０】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。その他、上記した添加剤を複数組合せて本発明で用いる表示媒体を構成する表示用白色粒子や表示用黒色粒子を作製することができる。このうち、表示用白色粒子には酸化チタンなどの白色顔料を用いることが好ましく、表示用黒色粒子にはカーボンブラックなどの黒色顔料を用いることが好ましい。
上記着色剤を配合して所望の色の表示用有色粒子を作製できる。
【００４１】
また、本発明で用いる表示用有色粒子（以下、粒子ともいう）は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００４２】
さらに本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００４３】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００４４】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００４５】
さらに、表示用有色粒子で構成する表示媒体を気中空間で駆動する乾式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図２（ａ），（ｂ）、図３〜図６において、対向する基板１、基板２に挟まれる部分から、電極５、６（電極を基板の内側に設けた場合）、表示媒体３の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４６】
本発明で表示装置に用いる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体としての移動に支障をきたし、５％未満の場合にはコントラストが不明確となり易い。
本発明で用いる情報表示用パネルは上記のものに限られず、液晶方式、電気泳動方式、回転ボール方式等の情報表示用パネルを用いることができる。
【実施例】
【００４７】
以下、本発明の実施例および比較例を示して、本発明をさらに具体的に説明するが、本発明は下記実施例に限定されるものではない。実施例、比較例においては、帯電粒子駆動型の表示装置１２の前面に抵抗膜方式のタッチパネルを一体配置した構成のタッチパネル一体型情報表示装置とした。
【００４８】
＜比較例１＞
反射防止対策を施していないタッチパネル一体型情報表示装置（例えば、図３の構成から反射防止膜１９を削除したもの）を作製した。このタッチパネル一体型情報表示装置において白色ベタ画像表示を行ったときの白反射率は１６．３％であった。なお、白反射率は、値が大ききければ大きいほど、見やすくなる。
【００４９】
＜実施例１＞
図３において、タッチパネル１３のハードコート１８上に、屈折率１．７、膜厚８０ｎｍの薄膜１９ａと、薄膜１９ａ上に積層された屈折率１．４、膜厚９０ｎｍの薄膜１９ｂとから成る２層構造の反射防止膜１９とを積層して、タッチパネル一体型情報表示装置を作製した。このタッチパネル一体型情報表示装置において白色ベタ画像表示を行ったときの白反射率は１８．９％であり、視認性の向上が確認できた。
【００５０】
＜実施例２＞
図４において、表示装置１２の表示面側基板２上に形成される表示面側透明電極６として、膜厚２０ｎｍに薄膜化したものを用いて、タッチパネル一体型情報表示装置を作製した。このタッチパネル一体型情報表示装置において白色ベタ画像表示を行ったときの白反射率は２４．３％であり、視認性の向上が確認できた。
【００５１】
＜実施例３＞
図４において、表示装置１２の表示面側基板２上に形成される表示面側透明電極６として、膜厚４０ｎｍに薄膜化したものを用いて、タッチパネル一体型情報表示装置を作製した。このタッチパネル一体型情報表示装置において白色ベタ画像表示を行ったときの白反射率は２１．９％であり、視認性の向上が確認できた。
【００５２】
＜実施例４＞
図５において、表示装置１２の表示面側基板２上に形成される表示面側透明電極６（膜厚７０ｎｍ）上に、屈折率１．５３、膜厚９０ｎｍの薄膜２０を積層して、タッチパネル一体型情報表示装置を作製した。このタッチパネル一体型情報表示装置において白色ベタ画像表示を行ったときの白反射率は２６．４％であり、視認性の顕著な向上が確認できた。
【００５３】
＜実施例５＞
図６において、表示装置１２の表示面側基板２および表示面側透明電極６（膜厚７０ｎｍ）間に膜厚６０ｎｍの酸化チタン膜２１を形成して、タッチパネル一体型情報表示装置を作製した。このタッチパネル一体型情報表示装置において白色ベタ画像表示を行ったときの白反射率は２４．９％であり、視認性の顕著な向上が確認できた。
【００５４】
＜実施例６＞
表示装置１２の表示面側透明基板２上に形成される表示面側透明電極６として、膜厚７０ｎｍのものを用いた構成の表示装置１２と、タッチパネル１３のハードコート１８上に、屈折率１．７、膜厚８０ｎｍの薄膜１９ａと、薄膜１９ａ上に積層された屈折率１．４、膜厚９０ｎｍの薄膜１９ｂとから成る２層構造の反射防止膜１９とを積層した構成のタッチパネルとでタッチパネル一体型情報表示装置を作製した。このタッチパネル一体型情報表示装置において白色ベタ画像表示を行ったときの白反射率は１９．０％であり、視認性の向上が認められた。
【００５５】
＜実施例７＞
図５において、表示装置１２の表示面側基板２上に形成される表示面側透明電極６（膜厚７０ｎｍ）上に、屈折率１．５３、膜厚２０ｎｍの薄膜２０を積層して、タッチパネル一体型情報表示装置を作製した。このタッチパネル一体型情報表示装置において白色ベタ画像表示を行ったときの白反射率は１８．３％であり、視認性の向上が確認できた。
【００５６】
＜実施例８＞
図５において、表示装置１２の表示面側基板２上に形成される表示面側透明電極６（膜厚７０ｎｍ）上に、屈折率１．５３、膜厚１５０ｎｍの薄膜２０を積層して、タッチパネル一体型情報表示装置を作製した。このタッチパネル一体型情報表示装置において白色ベタ画像表示を行ったときの白反射率は２１．２％であり、視認性の向上が確認できた。
【００５７】
＜実施例９＞
図６において、表示装置１２の表示面側基板２および表示面側透明電極６（膜厚７０ｎｍ）間に膜厚４０ｎｍの酸化チタン膜２１を形成して、タッチパネル一体型情報表示装置を作製した。このタッチパネル一体型情報表示装置において白色ベタ画像表示を行ったときの白反射率は２２．５％であり、視認性の向上が確認できた。
【００５８】
＜実施例１０＞
図６において、表示装置１２の表示面側基板２および表示面側透明電極６（膜厚７０ｎｍ）間に膜厚１００ｎｍの酸化チタン膜２１を形成して、タッチパネル一体型情報表示装置を作製した。このタッチパネル一体型情報表示装置において白色ベタ画像表示を行ったときの白反射率は１９．３％であり、視認性の向上が確認できた。
【産業上の利用可能性】
【００５９】
本発明のタッチパネル一体型情報表示装置は、情報表示画面にタッチパネルを介した入力で情報を書き込み表示できる情報表示装置や、書き込んだ表示情報を電源ＯＦＦにした状態でも表示させておくことができる情報表示装置として、ノートパソコン、電子手帳、ＰＤＡ（Personal Digital Assistants ）と呼ばれる携帯型情報機器、携帯電話、ハンディターミナル等のモバイル機器の表示部、電子ブック、電子新聞等の電子ペーパー、看板、ポスター、黒板やホワイトボード等の掲示板、電子卓上計算機、家電製品、自動車用品等の表示部、ポイントカード、ＩＣカード等のカード表示部、電子広告、情報ボード、電子ＰＯＰ（Point Of Presence 、Point Of Purchase advertising ）、電子値札、電子棚札、電子楽譜、ＲＦ−ＩＤ機器の表示部のほか、ＰＯＳ端末、カーナビゲーション装置、時計など様々な電子機器の表示部に好適に用いられる。
なお、本発明に係る情報表示用パネルの駆動方式については、パネル自体にスイッチング素子を用いない単純マトリックス駆動型表示用パネルやスタティック駆動型表示用パネル、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動型表示用パネルなど、種々のタイプの情報表示用パネルを用いることができる。
【図面の簡単な説明】
【００６０】
【図１】本発明のタッチパネル一体型情報表示装置の使用例を示す図である。
【図２】（ａ），（ｂ）はそれぞれ、本発明で表示装置に例えば用いる情報表示用パネルの原理的構成を示す図である。
【図３】本発明のタッチパネル一体型情報表示装置の構成例を示す図である。
【図４】本発明のタッチパネル一体型情報表示装置の他の構成例を示す図である。
【図５】本発明のタッチパネル一体型情報表示装置の他の構成例を示す図である。
【図６】本発明のタッチパネル一体型情報表示装置の他の構成例を示す図である。
【図７】本発明で表示装置に用いる情報表示用パネルにおける隔壁の形状の一例を示す図である。
【図８】従来例のタッチパネル一体型情報表示装置の構成を説明するための図である。
【符号の説明】
【００６１】
１  基板（背面側基板）
２  基板（表示面側透明基板）
３  表示媒体（粒子群）
３Ｗ  白色表示媒体
３Ｂ  黒色表示媒体
３Ｗａ  表示用白色粒子
３Ｂａ  表示用黒色粒子
４  隔壁
５  電極
６  透明電極
１１  タッチパネル一体型情報表示装置
１２  表示装置（情報表示用パネル）
１３  タッチパネル
１４  上部基板
１５  上部透明電極
１６  下部透明電極
１７  スペーサ
１８  ハードコート
１９  反射防止膜
１９ａ，１９ｂ  薄膜（有機膜）
２０  酸化チタン膜
【図１】
2007310489.tif 000003
【図２】
2007310489.tif 000004
【図３】
2007310489.tif 000005
【図４】
2007310489.tif 000006
【図５】
2007310489.tif 000007
【図６】
2007310489.tif 000008
【図７】
2007310489.tif 000009
【図８】
2007310489.tif 000010